(57)【特許請求の範囲】
【請求項１】
フルルビプロフェンを含む経皮吸収剤を収納し、該フルルビプロフェンの初期値からの吸着量が４０℃、７５％ＲＨで３ヶ月後の継時で５％以下である低吸着性包材の製造方法であって、
前記低吸着性包材が、基材層（１）、第１の接着層（２）、ポリエチレン層（３）、アルミ箔層（４）、第２の接着層（５）、ポリオレフィン系シーラント層（６）の順に積層されている構成で、しかも、前記第２の接着層（５）が、０．１μｍから０．５μｍの厚みであって、かつ、一液性の芳香族型トリレンジイソシアネートであり、
前記アルミ箔層（４）と前記シーラント層（６）とを、前記第２の接着層（５）を介して押し出しラミネート法によって貼り合わせることを特徴とする低吸着性包材の製造方法。
【請求項２】
リクローズ機能を付設したことを特徴とする請求項１記載の低吸着性包材の製造方法。
【発明の詳細な説明】
【技術分野】
【０００１】
本発明は、食品や医薬品などの揮発成分を含む内容物を包装する為の包装材に用いられるものであり、特に消炎鎮痛剤を薬効成分とする貼付剤、パップ剤などを包装する包装材で、且つポリエチレン製のチャックが付設され、何回も出し入れ可能な包装材に関する。 
【背景技術】
【０００２】
食品や医薬品の包装材において、内容物成分中の薬効成分が、包装材の最内層であるシーラント層（ポリエチレン層）に吸着、又は収着される現象が従来から問題となっている。その為、吸着、収着される量も見越して過剰に内容物成分を含有させ、吸着、収着後でも安定的に効果、効能を発現するように作られている。しかし、吸着、収着する成分がかなり高価な医薬品の場合、過剰に加える事はコストアップに繋がるなどの問題がある。 
【０００３】
貼付剤、パップ剤などに用いられる薬効成分としては、サリチル酸メチルやサリチル酸グリコールなどが使用されていた。近年、副作用が少なく高い薬効を示すインドメタシン、ケトプロフェン、フルルビプロフェン、クロタミトンなどを含む薬剤が使用されている。これら薬剤成分が、包装材の最内層であるシーラント層に吸着、又は収着されるのである。 
【０００４】
近年、シーラント層に非結晶性ポリエチレンテレフタレート樹脂や、ポリアクリロニトリル樹脂などを用いる提案がある（特許文献１）。ポリアクリロニトリル樹脂は、狭い分子間距離に起因して吸着性という観点からは、あらゆる成分に対して大きな効果がみられ、実際に医薬品包装袋に用いられている。 
【０００５】
しかし、非結晶性ポリエチレンテレフタレート樹脂や、ポリアクリロニトリル樹脂などは非常に高価であり、またポリエチレン系熱融着層に比べてヒートシール強度が小さく、更にはポリエチレン系チャックとは熱融着できないなどの問題点も多い。 
【０００６】
また、ポリアクリロニトリル樹脂のコロナ処理面と直鎖状低密度ポリエチレンからなるチャック体のコロナ処理面同士は、熱融着が可能であるとの提案がある（特許文献２）。しかし、その強度は３０Ｎ／１５ｍｍ程度であり、内容物保存後の強度低下などは不明である為、現在実用化されていない。 
【０００７】
最内層部分に無機酸化物を蒸着し、当該部分にはヒートシール剤を塗工する事で袋形状する提案がある（特許文献３）。しかし、ポリエチレン系チャックは熱融着することはできない。 
【０００８】
またシーラント層に環状オレフィンを用いることで低吸着性、低溶出性をクリアできる提案がある（特許文献４）。環状オレフィンでは５０μｍ未満の薄い熱融着層の提供は難しく、且つ樹脂のコストが高いことから、環状オレフィン層を設計することが大きなコストアップの要因になる。 
【先行技術文献】
【特許文献】
【０００９】
【特許文献１】特開平８−１４３４５３号公報
【特許文献２】特許第３５９４６７８号公報
【特許文献３】特許第３８１３２７８号公報
【特許文献４】特開２００５−２５４５０８号公報
【発明の概要】
【発明が解決しようとする課題】
【００１０】
本発明は、貼付剤、パップ剤などに用いられる薬効成分の低吸着性と、更にリクローズ機能を付設した低吸着性包材を提供することである。 
【課題を解決するための手段】
【００１１】
本発明の請求項１に係る発明は、フルルビプロフェンを含む経皮吸収剤を収納し、該フルルビプロフェンの初期値からの吸着量が４０℃、７５％ＲＨで３ヶ月後の継時で５％以下である低吸着性包材の製造方法であって、
前記低吸着性包材が、基材層（１）、第１の接着層（２）、ポリエチレン層（３）、アルミ箔層（４）、第２の接着層（５）、ポリオレフィン系シーラント層（６）の順に積層されている構成で、しかも、前記第２の接着層（５）が、０．１μｍから０．５μｍの厚みであって、かつ、一液性の芳香族型トリレンジイソシアネートであり、
前記アルミ箔層（４）と前記シーラント層（６）とを、前記第２の接着層（５）を介して押し出しラミネート法によって貼り合わせることを特徴とする低吸着性包材の製造方法である。
【００１２】
削除
【００１３】
本発明の請求項２に係る発明は、リクローズ機能を付設したことを特徴とする請求項１記載の低吸着性包材の製造方法である。
【発明の効果】
【００１４】
アルミ箔層（４）とシーラント層（６）とを、接着剤として芳香族型トリレンジイソシアネートを用いて、押し出しラミネート法により貼り合せる。この方法によりラミネート強度を維持し、且つ内容物の薬効成分による強度劣化することもなく、接着層を薄くすることが可能となる。接着層を薄くすることにより、シーラント層（６）を透して接着層へ吸着する量を低減することができる。 
【図面の簡単な説明】
【００１５】
【図１】本発明の低吸着性包材の一例を示す説明図である。
【図２】本発明の低吸着性包材の一例を示す説明図である。
【発明を実施するための形態】
【００１６】
以下に本発明を実施するための最良の形態について具体的に説明する。 
【００１７】
図１は、本発明の低吸着性包材の一例を示す説明図である。本発明の低吸着性包材の一例を示す断面図である。 
【００１８】
基材層（１）は、印刷基材に使用できるフィルムであれば制限はなく、ポリエチレンテレフタレート（ＰＥＴ）フィルム、延伸ポリプロピレン（ＯＰＰ）フィルム、延伸ナイロン（ＯＮｙ）フィルムなど延伸フィルム、及びアルミナやシリカなど透明蒸着された延伸フィルムが使用可能であり、各種フィルムの厚みに関しては特に制限はないが、ＰＥＴフィルムであれば３０μｍ以下、ＯＰＰフィルムであれば２０μｍ〜４０μｍ程度、ＯＮｙフィルムであれば１０μｍ〜３０μｍ程度が適当である。 
【００１９】
基材層（１）とポリエチレン層（３）とは、第１の接着層（２）を介して、ポリエチレン層（３）を押し出しラミネートして、貼り合わせする。第１の接着層（２）に用いる接着剤は、押し出しラミネート用接着剤であれば特に制限はなく、２液硬化型ウレタン系コート剤、又はポリイミン系、ブタジエン系１液型硬化剤が有用であり、乾燥時の塗布量が０．５ｇ/ｍ２〜１ｇ/ｍ２程度が望ましい。 
【００２０】
ポリエチレン層（３）は、ポリオレフィンを主成分とした押し出し用ポリオレフィン系樹脂であれば特に制限はなく、取り分け低密度ポリエチレン（ＬＤＰＥ）が好適である。 
【００２１】
アルミ箔層（４）は、ラミネート包装用に使用される軟質アルミ箔であれば特に制限はなく、１Ｎ３０、８０２１などが好適であり、厚みは６μｍ以上２０μｍ以下が最適である。 
【００２２】
アルミ箔層（４）とシーラント層（６）とは、第２の接着層（５）を介して、シーラント層（６）を押し出しラミネートして、貼り合わせする。第２の接着層（５）に用いる接着剤は、芳香族型トリレンジイソシアネートを使用する。大気中の水分と反応しウレタン結合により重合するため、接着層の厚みが０．５μｍ以下（乾燥時）でもラミネート強度を維持し、薬効成分による強度劣化もない包装材を作成することができる。接着層の厚みとして０．１μｍ〜０．５μｍ（乾燥時）が好ましい。従来では、２液硬化型ウレタン接着剤を使用して、接着層の厚みが０．５μｍ以上であったが、本発明では、厚みを薄くすることが可能になり、薬効成分の接着層への吸着量も低減することができる。 
【００２３】
また接着剤の芳香族型トリレンジイソシアネート固形分を１０％未満にすることで、押し出しラミネート加工時において、接着剤のグラビア塗布を均一にすることができ、且つ乾燥も安定して行うことができる。グラビア版の版深との関係もあるが、固形分を３％〜９％が好ましい。接着層の厚みを０．５μｍ以下にするためには、接着剤の固形分とグラビア版の版深とから設定することができる。 
【００２４】
また芳香族型トリレンジイソシアネートは、通常、二液硬化型のウレタン系接着剤の硬化剤として用いられている。硬化剤の使用する量としては、主剤のウレタン樹脂の１〜２％である。本発明では、芳香族型トリレンジイソシアネートを単独、即ち一液で使用し、接着層の厚みが薄くてもアルミに対する接着強度が十分に発現することができる。 
【００２５】
シーラント層（６）は、袋状にするための熱融着層であり、ポリオレフィンを主成分とした押し出し用ポリオレフィン樹脂であれば特に制限はなく、特に低密度ポリエチレン、中密度ポリエチレン、直鎖状低密度ポリエチレンであればよい。厚みは２０μｍ〜３５μｍ程度が好適である。 
【００２６】
本発明の低吸着性包材は、以下の製造プロセスにより作成することができる。第一給紙側から基材層（１）を送り出し、その基材層（１）に第１の接着層（２）を形成する接着剤をグラビア塗布しながら、ポリエチレン樹脂を押し出しラミネートする。その際に第二給紙側からアルミ箔を送り出し、押し出されたポリエチレン樹脂と同時にラミネートされる。基材層（１）／第１の接着層（２）／ポリエチレン層（３）／アルミ箔層（４）の積層構成ができる。 
【００２７】
上記まで作成した積層構成のアルミ箔面に、第２の接着層（５）、即ち芳香族型トリレンジイソシアネートからなる接着剤をグラビア塗布しながら、ポリエチレン樹脂を押し出しラミネートしてシーラント層を積層する。基材層（１）／第１の接着層（２）／ポリエチレン層（３）／アルミ箔層（４）／第２の接着層（５）／シーラント層（６）の積層構成を作成することができる。 
【００２８】
図２は、本発明の低吸着性包材の一例を示す説明図である。本発明の低吸着性包材の一例を示す外観図である。 
【００２９】
低吸着性包材（８）には、リクローズ部（７）を付設し、複数回の使用に対し密封性を高めたものである。このリクローズ部（７）は、ポリエチレンのチャック部であり、低吸着性包材のシーラント層と熱融着し取り付けられる。内容物（９）は貼付剤、パップ剤などが剥離シートを介して複数枚積層されており、皮膚に貼って経皮吸収により薬効成分を吸収させるものである。 
【００３０】
以下に、本発明の具体的実施例について説明する。 
【実施例１】
【００３１】
（基材層（１）、第１の接着層（２）、ポリエチレン層（３）、アルミ箔層（４）、第２の接着層（５）、シーラント層（６）の順に積層されてなる低吸着性包材）を作成するために、以下の材料を用いて作製した。 
基材層（１）：ＰＥＴフィルム１２μ、東洋紡績（株）、Ｅ５１００ 
第１の接着層（２）：三井化学ポリウレタン（株）、Ａ−３２１０（ウレタン樹脂）／Ａ−３０７５（芳香族型トリレンジイソシアネート／ヘキサメチレンジイソシアネート＝１／１）、（固形分：５％）、ドライ塗布量０．５ｇ／ｍ２ 
ポリエチレン層（３）：日本ポリエチレン（株）、ＬＣ６００Ａ、厚み１５μｍ 
アルミ箔層（４）：９μｍ、東洋アルミ（株）、８０２１ 
第２の接着層（５）：東洋インキ製造（株）、ＣＡＴ−１０（芳香族型トリレンジイソシアネート） 
（固形分：５％）、  ドライ塗布量０．３ｇ／ｍ２、厚み０．２μｍ 
シーラント層（６）：日本ポリエチレン（株）、ＬＣ６００Ａ、密度０．９１８ｇ／ｃｍ３、厚み３０μｍ 
尚、貼り合わせは、押し出しラミネートにて行った。 
【００３２】
以下に本発明の比較例について説明する。 
【００３３】
＜比較例１＞ 
（基材層（１）、第１の接着層（２）、ポリエチレン層（３）、アルミ箔層（４）、第２の接着層（５）、シーラント層（６）の順に積層されてなる低吸着性包材）を作成するために、以下の材料を用い，実施例１と同様に行った。 
基材層（１）：ＰＥＴフィルム１２μ、東洋紡績（株）、Ｅ５１００ 
第１の接着層（２）：三井化学ポリウレタン（株）、Ａ−３２１０／Ａ−３０７５、（固形分：５％）、ドライ塗布量０．５ｇ／ｍ２ 
ポリエチレン層（３）：日本ポリエチレン（株）、ＬＣ６００Ａ、厚み１５μｍ 
アルミ箔層（４）：９μｍ、東洋アルミ（株）、８０２１ 
第２の接着層（５）：三井化学ポリウレタン（株）、Ａ−３２１０／Ａ−３０７５、（固形分：５％）、 
ドライ塗布量０．５ｇ／ｍ２、厚み０．３５μｍ 
シーラント層（６）：日本ポリエチレン（株）、ＬＣ６００Ａ、密度０．９１８ｇ／ｃｍ３、厚み３０μｍ 
貼り合わせは、押し出しラミネートにて行った。 
【００３４】
＜比較例２＞ 
比較例１と同様な構成を、以下の材料を用いて作成した。 
基材層（１）：ＰＥＴフィルム１２μ、東洋紡績（株）、Ｅ５１００ 
第１の接着層（２）：三井化学ポリウレタン（株）、Ａ−３２１０／Ａ−３０７５、（固形分：５％）、 
ドライ塗布量０．５ｇ／ｍ２
ポリエチレン層（３）：日本ポリエチレン（株）、ＬＣ６００Ａ、厚み１５μｍ 
アルミ箔層（４）：９μｍ、東洋アルミ（株）、８０２１ 
第２の接着層（５）：東洋インキ製造（株）、ＡＤ−５０２（ウレタン樹脂）／ＣＡＴ−１０（芳香族型トリレンジイソシアネート）、（固形分：５％）、ドライ塗布量０．８ｇ／ｍ２、厚み０．７μｍ 
シーラント層（６）：日本ポリエチレン（株）、ＬＣ６００Ａ、密度０．９１８ｇ／ｃｍ３、厚み３０μｍ 
貼り合わせは、押し出しラミネートにて行った。 
【００３５】
＜比較例３＞ 
比較例１と同様な構成を、以下の材料を用いて作成した。 
基材層（１）：ＰＥＴフィルム１２μ、東洋紡績（株）、Ｅ５１００ 
第１の接着層（２）：三井化学ポリウレタン（株）、Ａ−３２１０／Ａ−３０７５、（固形分：５％）、 
ドライ塗布量０．５ｇ／ｍ２ 
ポリエチレン層（３）：日本ポリエチレン（株）、ＬＣ６００Ａ、厚み１５μｍ 
アルミ箔層（４）：９μｍ、東洋アルミ（株）、８０２１ 
第２の接着層（５）：東洋インキ製造（株）、ＡＤ−５０２／ＣＡＴ−１０、（固形分：５％）、 
ドライ塗布量０．８ｇ／ｍ２、厚み０．７μｍ 
シーラント層（６）：日本ポリエチレン（株）、ＬＣ６００Ａ、密度０．９１８ｇ／ｃｍ３、厚み２０μｍ 
貼り合わせは、押し出しラミネートにて行った。 
【００３６】
＜比較例４＞ 
比較例１と同様な構成を、以下の材料を用いて作成した。 
基材層（１）：ＰＥＴフィルム１２μ、東洋紡績（株）、Ｅ５１００ 
第１の接着層（２）：三井化学ポリウレタン（株）、Ａ−３２１０／Ａ−３０７５、（固形分：５％）、 
ドライ塗布量０．５ｇ／ｍ２ 
ポリエチレン層（３）：日本ポリエチレン（株）、ＬＣ６００Ａ、厚み１５μｍ 
アルミ箔層（４）：９μｍ、東洋アルミ（株）、８０２１ 
第２の接着層（５）：東洋インキ製造（株）、ＡＤ−５０２/ＣＡＴ−１０、（固形分：５％）、 
ドライ塗布量０．８ｇ／ｍ２、厚み０．７μｍ 
シーラント層（６）：住友化学（株）、Ｌ４０５、密度０．９２４ｇ／ｃｍ３、厚み３０μｍ貼り合わせは、押し出しラミネートにて行った。 
【００３７】
上記実施例１、比較例１〜４で作成した包装材を用いて、１１０ｍｍ×１５５ｍｍの三方製袋を作成し、三笠製薬（株）より販売されているゼポラステープ２０ｍｇを７枚充填し、ヒートシールにより密封包装した。当該充填品を４０℃、７５％ＲＨ環境下に３ヶ月保存し、フルルビプロフェンの包材への吸着量をメタノール抽出後、ガスクロマトグラフにて検量し、当該成分の初期値からの吸着量を測定した。 
【００３８】
規格値は、４０℃、７５％ＲＨで６ヶ月後の継時で１０％以下（日本薬局法）であることから、目標値を４０℃、７５％ＲＨで３ヶ月後の継時で５％以下にした。 
【００３９】
＜比較結果＞ 
【表１】
0006014970.tif 000002
実施例１の構成、即ち第２の接着層（５）として、芳香族型トリレンジイソシアネート一液で使用した構成が、フルルビプロフェンの吸着量が低い結果になった。日本薬局方において４０℃、７５％ＲＨ環境下、６ヶ月保存時に薬効成分の吸着量が１０％以下である基準あることから、比較例２、３、４は当該規格を外れているため使用できない。 
【産業上の利用可能性】
【００４０】
本発明は、経皮吸収剤などの外包装袋に利用可能である。 
【符号の説明】
【００４１】
１：基材層 
２：第１の接着層 
３：ポリエチレン層 
４：アルミ箔層 
５：第２の接着層 
６：シーラント層（ポリエチレン層） 
７：リクローズ部（ポリエチレンチャック） 
８：低吸着性包材 
９：内容物（貼付剤） 
【図１】
0006014970.tif 000003
【図２】
0006014970.tif 000004